(57)【特許請求の範囲】
【請求項１】
質量％で、
ＳｉＯ２：８〜２５％、
Ａｌ２Ｏ３：３０．５〜５０％、
ＭｇＯ：０．５〜８．０％、
ＭｎＯ：５．５〜１１．０％、
ＣａＯ：５〜２０％、
ＣａＦ２：２５〜４８％、
Ｋ２Ｏ：０．１０〜３．０％
を含有し、その他は酸化鉄および不可避不純物の合計が２．１６％以下である溶融型フラックスと、
Ｃ：０．０３〜０．２５％、
Ｓｉ：０．００４〜１．２０％、
Ｍｎ：０．２５〜２．８０％
を含有し、残部がＦｅおよび不可避不純物からなるソリッドワイヤとを組合せて溶接することを特徴とするサブマージアーク溶接方法。
【請求項２】
さらに、ソリッドワイヤにＴｉを０．３０％以下含有することを特徴とする請求項１に記載のサブマージアーク溶接方法。
【発明の詳細な説明】
【技術分野】
【０００１】
本発明は、造船、鉄骨、造管、橋梁、車両などの一般構造物やＬＰＧ貯蔵タンク、低温用機器、寒冷地向け鋼構造物などの溶接に用いられるサブマージアーク溶接方法に関し、特に１ｍ／ｍｉｎ以上の高速度の溶接条件においても優れた機械性能の溶接金属、ビード形状および溶接作業性が得られるサブマージアーク溶接方法に関する。
【背景技術】
【０００２】
サブマージアーク溶接は、高能率で安定した溶接作業性および優れた機械性能を有する溶接金属が得られることから、造船、鉄骨、造管、橋梁、車両など幅広い分野で適用されている。
【０００３】
近年、エネルギー産業の発展に伴い鋼材の高強度化および高靭性化、また構造物の大型化に伴う板厚の極厚化などが検討され、高強度または極厚の鋼材へのサブマージアーク溶接の適用比率が年々増加している。そこで、サブマージアーク溶接においては、溶接施工における生産性の向上や安全性、耐久性の確保のため、更なる品質向上が求められており、その中でも特に溶接の高能率化と溶接金属の高靭性化の要望が極めて大きい。
【０００４】
従来、サブマージアーク溶接には、溶融型のフラックスおよび焼成型のフラックスが用いられ、フラックスの成分に合わせてソリッドワイヤが主に使用されている。溶融型フラックスは、各種鉱物原材料を１５００℃以上の高温度で溶融し、冷却後粉末状に粉砕したものであり、吸湿が少なく、溶接金属の拡散性水素量を低くすることができ、取扱や保管が容易であるという特徴がある。一方、焼成型フラックスは、各種原材料に水ガラス等を添加して造粒し、５００℃程度で焼成したものであり、溶接金属の化学成分を自由に調整できるという優れた特徴があるが、吸湿しやすいという欠点がある。
【０００５】
高強度および極厚鋼材のサブマージアーク溶接には、溶接金属の高靭性化、高速度化、安定した品質確保のため、特に溶融型フラックスを適用することが多い。しかし、溶融型フラックスは溶接金属の化学成分を自由に調整することができないため、溶接金属の高靭性化のためには塩基度を高め、溶接金属の酸素量を低くしなければならない。ただし、単に塩基度を高めるだけでは高靭性化の限界があり、また、正常なビード形状および良好な溶接作業性を得ることはできない。そこで、溶接金属の化学成分を調整し、高靭性化するためにはソリッドワイヤにＳｉ、Ｍｎ等の合金成分を含有させる必要がある。また、溶接金属の適正な引張強度および靭性を得るためには、フラックスおよびソリッドワイヤそれぞれの化学成分を考慮し、最適な組合せを選定する必要がある。
【０００６】
これらの点を考慮し、良好な溶接金属機械性能および溶接作業性が得られるサブマージアーク溶接用溶融型フラックスおよびサブマージアーク溶接方法の開発が試みられている。
【０００７】
例えば特許文献１には、高速サブマージアーク溶接における溶接ビード形状の改善およびスラグ剥離性の向上を目的に、フラックス組成中のＴｉＯ２およびＺｒＯ２を限定し、溶接作業性の改善を図った技術の開示がある。一般的にＴｉＯ２およびＺｒＯ２はアーク安定剤として知られており、サブマージアーク溶接用溶融型フラックスにも適用されることが多いが、ＺｒＯ２は融点が高くフラックスの融点あるいは軟化溶融点を上げるので、高速溶接には不向きで良好な溶接作業性は得られない。
【０００８】
特許文献２には、ニッケルスラグと溶融型フラックスを混合し、高速サブマージアーク溶接における溶接作業性の改善を図った技術の開示がある。ニッケルスラグは、ニッケルの精錬工程において、ニッケル鉱石からニッケルを溶解還元した後のスラグであり、組成はＳｉＯ２：５０〜６０質量％、ＭｇＯ：３０〜４０質量％を主成分とする共晶組成で、安定した原料である。しかし、ニッケルスラグと溶融型フラックスを混合しただけでは、ニッケルスラグと溶融型フラックスの粒度構成および嵩比重が異なるため、均一に混合することができず、また搬送中および使用中にニッケルスラグと溶融型フラックスが分離して偏析するので安定した溶接作業性は得られない。
【０００９】
また、特許文献３に、フラックスの成分、融点および粘度を限定して高速サブマージアーク溶接における溶接作業性改善を図った技術が開示されている。フラックスの塩基度と溶接作業性の影響調査を行い、さらにフラックスの融点および粘度を指標化して高速溶接における作業性改善を図っているが、ＳｉＯ２、ＣａＯ、ＣａＦ２の組成範囲が非常に広く、ＳｉＯ２、ＣａＯ、ＣａＦ２は、それぞれ全く異なる作用効果を呈することから、これらの組成範囲では、安定した溶接作業性は得られない。
【００１０】
特許文献４には、高速のサブマージアーク溶接における溶接作業性と低温靭性の改善を図った溶融型フラックスが開示されている。しかし、ＳｉＯ２が高いため溶接金属の酸素量が高くなり、高靭性化の要求に対しては不十分なものとなる。またＭｇＯが高いためフラックスの軟化溶融点が高くなり、ビード表面に突起物の発生や波目が粗くなり、スラグ剥離性およびビード外観が不良となる。
【００１１】
また、特許文献５に、フラックスの粒度調整による溶接作業性改善や溶接金属の酸素量低減による靭性向上を図った溶融型フラックスが開示されている。しかし、Ａｌ２Ｏ３が少量しか添加されておらず、良好なスラグ剥離性およびビード外観を得ることはできない。Ａｌ２Ｏ３は良好なスラグ剥離性およびビード外観を得るためには極めて重要な成分であり、またアーク安定性を良好にする効果もあるため、特許文献５に記載のＡｌ２Ｏ３添加量ではその効果が得られない。
【００１２】
さらに、サブマージアーク溶接用複合ワイヤ適用した技術が特許文献６に開示されている。溶接金属の高靭化と溶接作業性改善を図っているが、このフラックス入りワイヤでは、ワイヤ中の酸素量が高いため溶接金属中の酸素量が増加して良好な低温靭性が得られない。さらに、ワイヤ断面形状は継ぎ目を有すフラックス入りワイヤであるので、大気中の水分を吸湿する。したがって、フラックスの水分量を減少しただけでは不十分であり、溶接金属中の拡散性水素量が増加して溶接後に低温割れが発生し易くなるという問題もある。
【先行技術文献】
【特許文献】
【００１３】
【特許文献１】特開昭５９−１０４９６号公報
【特許文献２】特開平２−９２４９７号公報
【特許文献３】特開平４−２３８６９４号公報
【特許文献４】特開平６−２８５６７９号公報
【特許文献５】特開平８−１８７５９３号公報
【特許文献６】特開２００６−１４２３７７号公報
【発明の概要】
【発明が解決しようとする課題】
【００１４】
本発明は、特に１ｍ／ｍｉｎ以上の高速度の溶接条件においても溶接作業性が良好で、優れた機械性能の溶接金属が得られるサブマージアーク溶接方法を提供することを目的とする。
【課題を解決するための手段】
【００１５】
本発明者らは、前記課題を解決するために、溶融型フラックスの化学組成および組合せるソリッドワイヤの化学成分に着目し、これらについて鋭意研究を行った。その結果、溶融型フラックスの化学組成を限定し、組合せるソリッドワイヤの化学成分を限定することにより、高速度の溶接条件においても高靭性の溶接金属を得ることができ、良好な溶接作業性およびビード形状が得られ、溶接欠陥の無い高品質の溶接部を得ることを見出し、本発明を完成した。
【００１６】
すなわち、本発明の要旨は、質量％で、ＳｉＯ２：８〜２５％、Ａｌ２Ｏ３：３０．５〜５０％、ＭｇＯ：０．５〜８．０％、ＭｎＯ：５．５〜１１．０％、ＣａＯ：５〜２０％、ＣａＦ２：２５〜４８％、Ｋ２Ｏ：０．１０〜３．０％を含有し、その他は酸化鉄および不可避不純物の合計が２．１６％以下である溶融型フラックスとＣ：０．０３〜０．２５％、Ｓｉ：０．００４〜１．２０％、Ｍｎ：０．２５〜２．８０％を含有し、残部がＦｅおよび不可避不純物からなるソリッドワイヤとを組合せて溶接することを特徴とする。
また、ソリッドワイヤにＴｉを０．３０％以下含有することも特徴とするサブマージアーク溶接方法にある。
【発明の効果】
【００１７】
本発明のサブマージアーク溶接方法によれば、溶接速度が１ｍ／ｍｉｎ以上の高速度の溶接条件においても高靭性の溶接金属を得ることができ、良好な溶接作業性およびビード形状が得られ、溶接欠陥の無い高品質の溶接部を得ることができる。
【図面の簡単な説明】
【００１８】
【図１】本発明の実施例で用いたシングル多層盛溶接試験板の開先形状を示す図である。
【図２】本発明の実施例で用いたＸ開先両面多電極１パス溶接試験板の開先形状を示す図である。
【発明を実施するための形態】
【００１９】
本発明者らは、良好な溶接作業性を維持し、溶接金属の靭性を向上するために最適な溶融型フラックスの化学組成および組合せるソリッドワイヤの化学成分などについて検討を行った。
【００２０】
サブマージアーク溶接での溶接速度の高速度化および溶接金属の高靭性化は、フラックスの化学組成が重要であり、非常に大きな影響を及ぼす。そこでフラックスは溶融型フラックスを適用することによって高速度の溶接が可能となり、ビード形状もフラットで波目の細かい美しい外観が得られた。しかし、溶接金属の高靭性化のためにはフラックスの塩基度を高める必要があり、塩基性の鉱物原材料の添加量を増加した結果、溶接金属の靭性は向上したが、逆にスラグ剥離性、ビード外観、アーク安定性が劣化した。
【００２１】
一般的にフラックスの塩基度を高めると溶接作業性が劣ることは公知であり、単に塩基度を上げるだけでは良好な溶接作業性と溶接金属機械的性能の両立は図れない。そこで、良好な溶接金属機械的性能を維持し、優れた溶接作業性を得るために新たに見出したのがＡｌ２Ｏ３の添加増量である。Ａｌ２Ｏ３は良好なスラグ剥離性およびビード外観を得るための極めて重要な成分である。一般的なサブマージアーク溶接用溶融型フラックスにはＡｌ２Ｏ３が含有されていることは公知であるが、多量に含有されたフラックスは今までに無い。また、Ａｌ２Ｏ３は一般的には塩基度を下げるといわれているが、中性酸化物であるため、多少添加量を増量させても溶接金属の酸素量は高くならないことが明らかとなった。
【００２２】
Ａｌ２Ｏ３の添加増量により良好なスラグ剥離性およびビード外観を得ることが可能となったが、サブマージアーク溶接は１〜２電極を使用した多層盛溶接や３〜４電極を使用した多電極１パス溶接など様々な溶接施工法があり、特に多電極溶接では高速度の溶接になるので、Ａｌ２Ｏ３の添加増量だけでは安定したアーク状態を維持することが困難であった。そこで、安定したアーク状態を確保するために見出したのが、Ｋ２Ｏの少量添加である。Ｋ２Ｏはアーク安定剤として良く知られているが、多量に添加するとビード表面の光沢が失われ外観が劣化し、さらに溶接ヒュームの発生量が著しく増加する。よって、ビード外観を劣化させず、溶接ヒュームの発生量が増加しない少量でかつ最適なＫ２Ｏ添加量を限定することによって、高速度の溶接においても安定したアーク状態を得ることが可能となった。
【００２３】
フラックスの化学組成の検討だけでは、溶接金属の靭性向上に限界があり、さらなる靭性向上のため、組合せるワイヤについても検討を行った。
【００２４】
溶接金属の高靭性化については、溶接金属の酸素バランスおよび合金元素添加による結晶粒組織の適正化が最も重要である。そこでソリッドワイヤの合金成分について検討を行った。
【００２５】
まず、ワイヤ成分において強脱酸剤のＭｇやＡｌを適用し、溶接金属の酸素コントロールを行ったが、Ｍｇはアーク雰囲気中で気化しやすく、ピットやブローホールなどの溶接欠陥が生じた。また、Ａｌは溶接金属に粗大なＡｌ酸化物を多量に生成させるため、アシキュラーフェライト主体の組織では、粗大な酸化物が破壊の起点となり、靭性を著しく低下させた。
【００２６】
次に溶接金属のフェライトマトリックス自体の靭性を向上させるためＮｉの添加や結晶粒組織の微細化のためにＭｏの添加を行った結果、溶接金属の靭性は向上し優れた性能が得られたが、ソリッドワイヤにＮｉおよびＭｏを添加した結果、ワイヤ自体が高強度となり、ワイヤ送給性の劣化や開先中心とワイヤ狙い位置のずれが起きやすく、良好なビードが得られず溶接性が低下する問題が発生した。またＮｉやＭｏを用いるとコスト高となる。
【００２７】
そこで、ＭｇおよびＡｌに代わる脱酸剤、ＮｉおよびＭｏに代わる結晶粒組織の微細化のための添加元素として見出したのがＣ、Ｓｉ、ＭｎおよびＴｉの添加である。Ｃ、ＳｉおよびＭｎは脱酸剤として良く知られているが、今回開発した溶融型フラックスに最適な組合せとなる添加量およびバランスを検討した結果、溶接金属の酸素量を低く安定的にコントロールすることが可能となり、さらにＴｉの適正量添加によって、溶接金属組織中にＴｉ酸化物を生成させ、これを核として微細なアシキュラーフェライトを生成させることで溶接金属の靭性を向上させることができた。
【００２８】
以上の結果から、溶融型フラックスの化学組成を限定し、組合せるソリッドワイヤの化学成分を限定することにより、高速度のサブマージアーク溶接において、高靭性の溶接金属を得ることができ、良好な溶接作業性およびビード形状が得られ、溶接欠陥のない高品質の溶接部を得ることができることを見出した。
【００２９】
まず、以下に本発明に用いるサブマージアーク溶接用溶融型フラックス成分組成の限定理由について説明する。なお、以下成分についての％は、質量％を示す。
【００３０】
ＳｉＯ２は、良好な溶接ビードを形成するための重要な成分であるが、過多になると溶接金属中の酸素量が増加して靭性が劣化する。ＳｉＯ２が８％未満ではビード趾端部のなじみが悪くなり、スラグ剥離性が劣化し、また特に高速度の溶接においてはアンダーカットも生じる。一方、２５％を超えると溶接金属の酸素量が増加して靭性が劣化する。したがって、ＳｉＯ２は８〜２５％とする。
【００３１】
Ａｌ２Ｏ３は、高速度の溶接で良好なスラグ剥離性およびビード外観を得るためには極めて重要な成分である。また、アーク安定性を良好にする効果もある。Ａｌ２Ｏ３が３０％未満ではその効果が得られない。一方、５０％を超えると凸ビードとなりスラグ剥離性も不良になる。したがって、Ａｌ２Ｏ３は３０〜５０％とする。なお、本発明では実施例に基づいてＡｌ２Ｏ３の下限は３０.５％とする。
【００３２】
ＭｇＯは、スラグの耐火性および塩基度を向上させる効果がある。ＭｇＯが０．５％未満ではフラックスの塩基度が低くなり、溶接金属中の酸素量が増加して靭性が劣化する。一方、８．０％を超えるとフラックスの軟化溶融点が高くなり、ビード表面に突起物の発生や波目が粗くなり、スラグ剥離性およびビード外観が不良となる。したがって、ＭｇＯは０．５〜８．０％とする。
【００３３】
ＭｎＯは、スラグの粘性、流動性および融点の調整をするのに有効な成分である。ＭｎＯが５．５％未満ではスラグの粘度が低下して流動性が劣化し、特に高速度の溶接においてはビード蛇行およびアンダーカットが生じる。一方、１１．０％を超えるとスラグの粘度が高くなりすぎてスラグ巻き込み、焼き付きが発生してスラグ剥離性が劣化する。したがって、ＭｎＯは５．５〜１１．０％とする。
【００３４】
ＣａＯは、スラグの融点および流動性を調整するために重要な成分である。ＣａＯが５％未満ではビード趾端部のなじみが悪くビード外観が不良となり、高速度の溶接ではアンダーカットも生じる。一方、２０％を超えるとスラグ流動性が不良となり、ビード高さが不均一でスラグ剥離性も不良になる。したがって、ＣａＯは５〜２０％とする。
【００３５】
ＣａＦ２は、靭性改善に効果があるが、融点が低いため過多になるとビードの平滑性が損なわれる。ＣａＦ２が２５％未満では靭性改善の効果がなく、４８％を超えるとビード外観が不良となる。したがって、ＣａＦ２は２５〜４８％とする。
【００３６】
Ｋ２Ｏは、高速度の溶接において安定したアーク状態を得るためには極めて重要な成分である。Ｋ２Ｏが０．１０％未満ではその効果が得られない。一方、３．０％を超えるとビード表面の光沢が失われ外観が劣化し、さらに溶接ヒュームの発生量が著しく増加する。したがって、Ｋ２Ｏは０．１０〜３．０％とする。
【００３７】
なお、フラックスの粒度構成は、溶融金属の大気とのシールド性およびガス抜けを考慮して１．４×０．２１ｍｍで、粒径が０．２１ｍｍ未満のフラックスが１２％以下であることが好ましい。
【００３８】
溶融型フラックスの化学組成のその他は、酸化鉄（ＦｅＯ等）およびＰ、Ｓ等の不可避不純物の合計が２．１６％以下であり、ＰおよびＳは共に低融点の化合物を生成して靭性を低下させるので、できるだけ低いことが好ましい。
【００３９】
次に、溶融型フラックスと組合せるソリッドワイヤの成分組成について述べる。
【００４０】
Ｃは、固溶強化により溶接金属の強度を確保する重要な元素であると共に、アーク中の酸素と反応しアーク雰囲気および溶接金属の酸素量を低減する効果がある。Ｃが０．０３％未満では前記脱酸および強度確保の効果が不十分であり、靭性も低下する。一方、０．２５％を超えると溶接金属のＣが高くなるためマルテンサイト主体の組織となり、強度が高く靭性が低下する。したがって、Ｃは０．０３〜０．２５％とする。
【００４１】
Ｓｉは、溶接金属の強度および靭性向上に重要な元素であり、溶接中に酸素と結合しスラグ成分となるため、溶接金属の酸素量を低減する効果がある。ワイヤ成分のＳｉの添加量は少なくても他の脱酸剤元素であるＣおよびＭｎ、Ｔｉが添加されているため溶接金属の酸素量は低く、良好な溶接金属靭性は得られるが、より良好な溶接金属靭性を得るためにＳｉは０．００４％以上とする。一方、１．２０％を超えると溶接金属のマトリックスを固溶強化するが、フェライト結晶粒を粗大化させるため著しく靭性が低下する。したがって、Ｓｉは０．００４〜１．２０％とする。
【００４２】
Ｍｎは、焼入れ性を向上させて強度を高めるのに有効な成分である。ワイヤ成分のＭｎが０．２５％未満では、焼入れ性が不足して強度が低くなる。一方、２．８０％を超えると焼入れ性が過多となり、溶接金属の強度が高くなり靭性が低下する。したがって、Ｍｎは０．２５〜２．８０％とする。
【００４３】
Ｔｉは、溶接金属組織中にＴｉ酸化物を生成させ、これを核として微細なアシキュラーフェライトを生成させる結晶粒組織を微細化する。しかし、Ｔｉが添加されていなくても、Ｃ、ＳｉおよびＭｎの添加により溶接金属の酸素量は低く、良好な溶接金属靭性は得られるが、多電極を用いた入熱の高い１パス溶接を行う場合、冷却速度の低下により結晶粒組織が粗大化する傾向にあるため、結晶粒組織の粗大化防止の観点から、その含有量を０．００５％以上添加することが望ましい。一方、０．３０％を超えると焼入れ性が過多となり、溶接金属の強度が高くなり靭性が低下する。したがって、Ｔｉは０．３０％以下とする。
【００４４】
ソリッドワイヤの成分組成のその他は、Ｆｅおよび不可避不純物であり、代表的不可避不純物としてのＰおよびＳは共に低融点の化合物を生成して、靭性を低下させるため、できるだけ低いことが好ましい。
【００４５】
本発明の高能率サブマージアーク溶接方法は、安定したアーク、ワイヤ送給性、溶着効率向上を可能とした溶接をするために、組合せるワイヤ径は２．０〜４．８ｍｍとすることが好ましい。
【実施例】
【００４６】
以下、実施例により本発明の効果をさらに詳細に説明する。
【００４７】
表１に示す各種成分の溶融型フラックスと表２に示す各種ソリッドワイヤを試作し、これらを組合せてシングル多層盛溶接の溶接金属機械性能評価および溶接作業性評価として、表３に示す板厚２５ｍｍの鋼板を、図１に示すように、開先角度１を３０°、ルート間隔２を１３ｍｍの開先形状に鋼板３を加工し、表４に示す溶接条件で溶接試験を実施した。
【００４８】
また、高速度の溶接条件における溶接金属機械性能評価および溶接作業性評価をするため、Ｘ開先両面多電極１パス溶接試験を表３に示す板厚２５ｍｍの鋼板を用いて、図２に示すように、表側Ａの開先角度１を６０°、開先深さ４を１０ｍｍ、裏側の開先角度１を６０°、開先深さ４を９ｍｍ、ルートフェイス５を６ｍｍの開先形状に鋼板３を加工し、表５に示す溶接条件で溶接試験を実施した。
【００４９】
なお、表１に示す溶融型フラックスは、各種鉱物原材料を１５００℃以上の高温度で溶融し、冷却後粉末状に粉砕して１．４×０．２１ｍｍ（１２×７０ｍｅｓｈ）の粒度に整粒したものを用いた。
【００５０】
また、表２に示すソリッドワイヤは各種化学成分に調整した原線を縮径、焼鈍、酸洗、メッキして素線とした。さらに、それらの素線を４．０ｍｍおよび４．８ｍｍ径まで伸線して用いた。
【００５１】
【表１】
0005627493.tif 000002
【００５２】
【表２】
0005627493.tif 000003
【００５３】
【表３】
0005627493.tif 000004
【００５４】
【表４】
0005627493.tif 000005
【００５５】
【表５】
0005627493.tif 000006
【００５６】
表６に各種試作溶融型フラックスと各種試作ソリッドワイヤの組合せを示す。各試験の評価は、シングル多層盛溶接およびＸ開先両面多電極１パス溶接時のアーク安定性、溶接後のビード外観・形状、スラグ剥離性、アンダーカットの有無およびＸ線透過試験による溶接欠陥の有無を調査し、さらに溶接金属の引張強度、靭性および溶接金属酸素量を調査した。
【００５７】
【表６】
0005627493.tif 000007
【００５８】
溶接金属の機械性能評価は、シングル多層盛溶接試験体およびＸ開先両面多電極１パス溶接試験体の鋼板板厚の中央を中心にシャルピー衝撃試験片（ＪＩＳ  Ｚ２２０２  ４号）を採取した。また、引張試験片をシングル多層盛溶接試験体は鋼板板厚の中央を中心に（ＪＩＳ  Ｚ  ２２０１  Ａ１号）採取し、Ｘ開先両面多電極１パス溶接試験体は表側ビードから鋼板表面下５ｍｍを中心に（ＪＩＳ  Ｚ  ２２０１  Ａ２号）を採取して、機械試験を実施した。靭性の評価は、シングル多層盛溶接試験体については−６０℃におけるシャルピー衝撃試験により行い、各々繰返し数３本の平均により評価した。また、Ｘ開先両面多電極１パス溶接試験体については−４０℃におけるシャルピー衝撃試験により行い、各々繰返し数３本の平均により評価した。なお、シャルピー衝撃試験の吸収エネルギーはそれぞれ１００Ｊ以上を良好とした。引張強度の評価はそれぞれ４９０ＭＰａ以上を良好とした。これらの調査結果を表６にまとめて示す。
【００５９】
表６中試験記号Ｔ１〜Ｔ９が本発明例、試験記号Ｔ１１〜Ｔ２０は比較例である。本発明例である試験記号Ｔ１〜Ｔ１０は、フラックス記号ＭＦ１〜ＭＦ１０および組合せたワイヤ記号Ｗ１〜Ｗ５が本発明の構成要件を満足しているので、シングル多層盛溶接およびＸ開先両面多電極１パス溶接ともに溶接作業性が良好で、溶接部に欠陥が無く、溶接金属の機械性能も優れており、極めて満足な結果であった。
【００６０】
比較例中の試験記号Ｔ１１は、フラックス記号ＭＦ１１のＳｉＯ２が高いので、シングル多層盛溶接およびＸ開先両面多電極１パス溶接ともに溶接金属の酸素量が多く吸収エネルギーが低値であった。また、Ａｌ２Ｏ３が低いのでスラグ剥離性およびビード外観が不良となり、さらにアーク状態も不安定であった。
【００６１】
試験記号Ｔ１２は、フラックス記号ＭＦ１２のＳｉＯ２が低いので、シングル多層盛溶接およびＸ開先両面多電極１パス溶接ともにビード外観およびスラグ剥離性が不良でアンダーカットも発生した。また、組合せたワイヤ記号Ｗ７のＣが高いので溶接金属の引張強度が高く、吸収エネルギーが低値であった。
【００６２】
試験記号Ｔ１３は、フラックス記号ＭＦ１３のＡｌ２Ｏ３が高いので、シングル多層盛溶接およびＸ開先両面多電極１パス溶接ともにビード形状およびスラグ剥離性が不良であった。また、ＭｇＯが低いので溶接金属の酸素量が多く吸収エネルギーが低値であった。
【００６３】
試験記号Ｔ１４は、フラックス記号ＭＦ１４のＭｇＯが高いので、シングル多層盛溶接およびＸ開先両面多電極１パス溶接ともにビード外観およびスラグ剥離性が不良であった。また、ＣａＦ２が低いので溶接金属の吸収エネルギーが低値であった。
【００６４】
試験記号Ｔ１５は、フラックス記号ＭＦ１５のＭｎＯが高いので、シングル多層盛溶接およびＸ開先両面多電極１パス溶接ともにスラグ剥離性が不良で、スラグ巻き込み欠陥が生じた。また、Ｋ２Ｏが高いのでビード表面の光沢が失われ外観が劣化し、また溶接ヒュームの発生量が多かった。さらに組合せたワイヤ記号Ｗ６のＳｉが高いのでフェライト結晶粒が粗大化し、溶接金属の吸収エネルギーが低値であった。
【００６５】
試験記号Ｔ１６は、フラックス記号ＭＦ１６のＭｎＯが低いので、シングル多層盛溶接およびＸ開先両面多電極１パス溶接ともにビードが蛇行してアンダーカットも生じた。また、組合せたワイヤ記号Ｗ８のＣが低いので溶接金属の引張強度が低く、酸素量が多くなって吸収エネルギーが低値であった。
【００６６】
試験記号Ｔ１７は、フラックス記号ＭＦ１７のＣａＯが低いので、シングル多層盛溶接およびＸ開先両面多電極１パス溶接ともにビード外観が不良でアンダーカットも生じた。また、組合せたワイヤ記号Ｗ１１のＴｉが高いので焼入れ性が過多となり、溶接金属の強度が高くなり吸収エネルギーが低値であった。
【００６７】
試験記号Ｔ１８は、フラックス記号ＭＦ１８のＣａＯが高いので、シングル多層盛溶接およびＸ開先両面多電極１パス溶接ともにビード外観およびスラグ剥離性が不良であった。また、組合せたワイヤ記号Ｗ９のＭｎが低いので溶接金属の引張強度が低く、酸素量が多く吸収エネルギーが低値であった。
【００６８】
試験記号Ｔ１９は、フラックス記号ＭＦ１９のＣａＦ２が高いので、シングル多層盛溶接およびＸ開先両面多電極１パス溶接ともにビード形状が不良であった。また、組合せたワイヤ記号Ｗ１０のＭｎが高いので溶接金属の引張強度が高く吸収エネルギーが低値であった。
【００６９】
試験記号Ｔ２０は、フラックス記号ＭＦ２０のＫ２Ｏが低いので、シングル多層盛溶接およびＸ開先両面多電極１パス溶接ともにアーク状態が不安定となり、ビード形状が劣化した。
【符号の説明】
【００７０】
１  開先角度
２  ルート間隙
３  鋼板
４  開先深さ
５  ルートフェイス
Ａ  表側
Ｂ  裏側
【図１】
0005627493.tif 000008
【図２】
0005627493.tif 000009